НИКЕЛЕВЫЙ КАТАЛИЗАТОР ГИДРИРОВАНИЯ И СПОСОБ ЕГО ПОЛУЧЕНИЯ

1. Катализатор гидрирования, содержащий соединение никеля и восстановитель, отличающийся тем, что в качестве исходного соединения никеля используют бисацетилацетонат никеля и дополнительно вводят модифицирующую добавку - протонсодержащее соединение, при следующем соотношении компонентов: бис-ацетилацетонат никеля/тетрагидроалюминат лития/протонсодержащее соединение = 1:2-50:1-34.
2. Способ получения катализатора гидрирования, основанный на восстановлении соединения никеля (II) тетрагидроалюминатом лития, отличающийся тем, что в качестве соединения никеля (II) используют бисацетилацетонат никеля и дополнительно вводят модифицирующую добавку; в качестве которой применяют протонсодержащее соединение - вода, спирты, фенол, кислоты, модифицирующую добавку вводят после стадии взаимодействия соединения никеля (II) с тетрагидроалюминатом лития; формирование катализатора проводят при температуре 20-35°С (293-308 К) в течение 5-30 мин.